(57)【要約】      （修正有）【課題】チーズ解舒時のループ抑制及び後加工工程での制電性に優れる弾性繊維用処理剤及び該処理剤が付与された弾性繊維を提供すること。【解決手段】鉱物油、シリコーン油及びモノエステルから選ばれる少なくとも１種のベース成分（Ａ）と、３価以上のアルコールが縮合した構造からなる水酸基含有化合物（Ｘ）と脂肪酸とのエステル成分（Ｂ１）及び前記水酸基含有化合物（Ｘ）にオキシアルキレンが付加反応してなる構造を有する水酸基含有化合物（Ｙ）と脂肪酸とのエステル成分（Ｂ２）から選ばれる少なくとも１種のエステル成分（Ｂ）とを含み、前記化合物（Ｘ）の平均縮合度が２〜５０である、弾性繊維用処理剤であれば、上記課題が解決できる。【選択図】図１
2015140485.tif 000002
【特許請求の範囲】
【請求項１】
鉱物油、シリコーン油及びモノエステルから選ばれる少なくとも１種のベース成分（Ａ）と、３価以上のアルコールが縮合した構造からなる水酸基含有化合物（Ｘ）と脂肪酸とのエステル成分（Ｂ１）及び前記水酸基含有化合物（Ｘ）にオキシアルキレンが付加反応してなる構造を有する水酸基含有化合物（Ｙ）と脂肪酸とのエステル成分（Ｂ２）から選ばれる少なくとも１種のエステル成分（Ｂ）とを含み、前記化合物（Ｘ）の平均縮合度が２〜５０である、弾性繊維用処理剤。
【請求項２】
前記化合物（Ｘ）の平均縮合度が７〜２０である、請求項１に記載の弾性繊維用処理剤。
【請求項３】
前記エステル成分（Ｂ）の水酸基価が０〜７００である、請求項１又は２に記載の弾性繊維用処理剤。
【請求項４】
前記ベース成分（Ａ）の重量割合が、処理剤に対して５０〜９９．９９重量％である、請求項１〜３のいずれかに記載の弾性繊維用処理剤。
【請求項５】
前記エステル成分（Ｂ）の重量割合が、処理剤に対して０．０１〜５０重量％である、請求項１〜４のいずれかに記載の弾性繊維用処理剤。
【請求項６】
請求項１〜５のいずれかに記載の弾性繊維用処理剤が弾性繊維本体に付与された、弾性繊維。
【発明の詳細な説明】
【技術分野】
【０００１】
本発明は弾性繊維用処理剤及び該処理剤が付与された弾性繊維に関する。
【背景技術】
【０００２】
弾性繊維は、紡糸工程において、処理剤を付与した後、チーズ形状に巻き取られ、捲糸体（以下、チーズということもある）となる。弾性繊維は、粘弾性を有するために膠着し易い繊維である。特に捲糸体の内層部においては、巻き取り時にかかる圧力により膠着が経時的に進行する。そのため、弾性繊維捲糸体を使用する際、解舒不良となり糸切れを引き起こす。この解舒不良を改良するために、種々の弾性繊維用処理剤が開発されている。
例えば、特許文献１には、シリコーンレジン（ＭＱレジン）を含有する弾性繊維用処理剤が記載され、特許文献２には、アミノ変性シリコーンとリン酸エステルの混合物を含有し、高級脂肪酸の金属塩を分散させた、弾性繊維用処理剤が記載されている。
しかし、従来の弾性繊維用処理剤が付与された弾性繊維捲糸体から製造した布製品は、品位低下が起こる場合があった。
【先行技術文献】
【特許文献】
【０００３】
【特許文献１】特開平０９−０７８４６０号公報
【特許文献２】特開２００６−１６１２５３号公報
【発明の概要】
【発明が解決しようとする課題】
【０００４】
本発明者らは、布製品の品位低下の原因を調査した結果、本来チーズから引き出されるべき糸よりも内層に位置する糸が同時に引き出されてしまうループ現象が発生していること、及び当該ループ発生による断糸が品位低下の原因であることが判明した。
又、品位低下が特に冬場に多いこと、及び冬場の断糸の原因は、上記ループ現象によるものに加え、後加工工程での糸同士の反発や寄りつきによること、反発や寄りつきの原因が静電気の発生によることが判明した。
従って、本発明の目的は、チーズ解舒時のループ抑制及び後加工工程での制電性に優れる弾性繊維用処理剤及び該処理剤が付与された弾性繊維を提供することにある。
【課題を解決するための手段】
【０００５】
本発明者らは、鋭意検討した結果、ベース成分と特定のエステル成分を含む弾性繊維用処理剤であれば、上記課題を解決することができることを見出し、本発明に到達した。
すなわち、鉱物油、シリコーン油及びモノエステルから選ばれる少なくとも１種のベース成分（Ａ）と、３価以上のアルコールが縮合した構造からなる水酸基含有化合物（Ｘ）と脂肪酸とのエステル成分（Ｂ１）及び前記水酸基含有化合物（Ｘ）にオキシアルキレンが付加反応してなる構造を有する水酸基含有化合物（Ｙ）と脂肪酸とのエステル成分（Ｂ２）から選ばれる少なくとも１種のエステル成分（Ｂ）とを含み、前記化合物（Ｘ）の平均縮合度が２〜５０である、弾性繊維用処理剤である。
【０００６】
前記化合物（Ｘ）の平均縮合度が７〜２０であると好ましい。
前記エステル成分（Ｂ）の水酸基価が０〜７００であるであると好ましい。
前記ベース成分（Ａ）の重量割合が、処理剤に対して５０〜９９．９９重量％であると好ましい。
前記エステル成分（Ｂ）の重量割合が、処理剤に対して０．０１〜５０重量％であると好ましい。
【０００７】
本発明の弾性繊維は、弾性繊維本体に、上記の弾性繊維用処理剤が付与されたものである。
【発明の効果】
【０００８】
本発明の弾性繊維用処理剤は、優れたループ抑制性及び制電性を弾性繊維に対して付与することができ、本発明の処理剤が付与された弾性繊維は、チーズ解舒時にループの発生が少なく、後加工工程での静電気の発生量が少ない。
【図面の簡単な説明】
【０００９】
【図１】ループ評価方法の測定方法を説明する模式図。
【図２】静電気発生量の測定方法を説明する模式図。
【図３】編成張力の測定方法を説明する模式図。
【図４】繊維間摩擦の測定方法を説明する模式図。
【発明を実施するための形態】
【００１０】
本発明の弾性繊維用処理剤は、弾性繊維を製造する際に用いられ、ベース成分（Ａ）及び特定のエステル化合物（Ｂ）を含むものである。以下に詳細に説明する。
【００１１】
（ベース成分（Ａ））
前記ベース成分（Ａ）は、シリコーン油、鉱物油及びモノエステルより選ばれる少なくとも１種である。当該ベース成分（Ａ）は、上記弾性繊維用処理剤に必須な成分であり、繊維／金属間の摩擦を低減する剤である。
【００１２】
シリコーン油としては、特に限定はないが、ポリジメチルシロキサン、ポリメチルフェニルシロキサン、ポリメチルアルキルシロキサン等を挙げることができ、１種又は２種以上を使用してもよい。シリコーン油の２５℃における粘度は、２〜１００ｍｍ２／ｓが好ましく、５〜７０ｍｍ２／ｓがより好ましく、５〜５０ｍｍ２／ｓがさらに好ましい。該粘度が２ｍｍ２／ｓ未満であるとシリコーン油が揮発する場合があり、１００ｍｍ２／ｓを超えると、処理剤に配合される他成分の溶解性が悪くなることがある。
シリコーン油のシロキサン結合（ＳｉＯＲ１Ｒ２：Ｒ１及びＲ２は、それぞれ独立して、有機基を示す）の平均結合量は、３〜１００が好ましく、５〜６０がより好ましく、７〜５０がさらに好ましい。Ｒ１、Ｒ２の有機基は、炭素数１〜２４の炭化水素基であり、メチル基、エチル基、プロピル基、イソプロピル基、ブチル基、イソブチル基、ペンチル基、イソペンチル基、ヘキシル基、シクロプロピル基、シクロヘキシル基、フェニル基、ベンジル基等を挙げることができ、特に、メチル基、フェニル基が好ましい。
【００１３】
鉱物油としては、特に限定はないが、マシン油、スピンドル油、流動パラフィン等を挙げることができ、１種又は２種以上を使用してもよい。鉱物油の３０℃におけるレッドウッド粘度計での粘度は、３０秒〜３５０秒が好ましく、３５秒〜２００秒がより好ましく、４０秒〜１５０秒がさらに好ましい。鉱物油としては、臭気の発生が低いという理由から、流動パラフィンが好ましい。鉱物油の粘度が３０秒未満であると、得られる弾性繊維の品質が低下することがある。一方、鉱物油の粘度が３５０秒を超えると処理剤に配合される他成分の溶解性が悪くなることがある。
【００１４】
モノエステルとしては、１価アルコールと１価カルボン酸とのエステルであれば特に限定はなく、１種または２種以上を使用してもよい。
１価アルコールとしては、後述の１価の脂肪族アルコール、芳香族アルコール、脂環式アルコール等を使用できる。これらの中でも、１価の脂肪族アルコール、芳香族アルコールが好ましい。
【００１５】
１価の脂肪族アルコールとしては、オクタノール、２−エチルヘキサノール、１−ノナノール、１−デカノール、ウンデシルアルコール、ラウリルアルコール、トリデシルアルコール、イソトリデシルアルコール、ミリスチルアルコール、ペンタデシルアルコール、１−ヘキサデカノール、パルミトレイルアルコール、１−ヘプタデカノール、ステアリルアルコール、オレイルアルコール、イソステアリルアルコール、ノナデシルアルコール、１−エイコサノール、ベヘニルアルコール、１−テトラコサノール、エルシルアルコール、リグノセリルアルコール等が挙げられる。
【００１６】
芳香族アルコールとしては、フェノール、ベンジルアルコール等が挙げられる。
脂環式アルコールとしては、シクロオクタノール、シクロドデカノール、シクロヘキサノール、シクロヘプタノール、シクロペンタノール、メントール等が挙げられる。
また、１価カルボン酸としては、同じく後述の１価の脂肪族カルボン酸、芳香族カルボン酸、ヒドロキシカルボン酸等を使用できる。これらの中でも、一価の脂肪族カルボン酸、芳香族カルボン酸が好ましい。
【００１７】
上記１価カルボン酸としては、吉草酸、カプロン酸、エナント酸、カプリル酸、２−エチルヘキシル酸、カプリン酸、ラウリン酸、ミリスチン酸、ペンタデシル酸、パルミチン酸、パルミトレイン酸、マルガリン酸、ステアリン酸、オレイン酸、イソステアリン酸、バクセン酸、リノール酸、リノレン酸、アラキジン酸、ベヘン酸、リグノセリン酸、セチロン酸、安息香酸等が挙げられる。
【００１８】
モノエステルの具体例としては、吉草酸ヘプチル、カプロン酸ヘプチル、カプロン酸オクチル、カプリル酸セチル、ラウリン酸イソオクチル、ミリスチン酸イソプロピル、パルミチン酸イソプロピル、パルミチン酸イソステアリル、ステアリン酸ブチル、ステアリン酸オクチル、ラウリン酸オレイル、ステアリン酸イソトリデシル、ステアリン酸オクチル、ステアリン酸イソオクチル、ステアリン酸トリデシル、ステアリン酸イソブチル、オレイン酸メチル、オレイン酸イソブチル、オレイン酸ヘプチル、オレイン酸オレイル等が挙げられる。
【００１９】
（エステル成分（Ｂ））
エステル成分（Ｂ）は、後述するエステル成分（Ｂ１）及び後述するエステル成分（Ｂ２）から選ばれる少なくとも１種である。エステル成分（Ｂ）は、本願発明に必須の成分であり、ループの抑制及び制電性に優れる。エステル成分（Ｂ）がループの抑制に優れる理由としては、縮合物をエステル化した構造をしているため、嵩高い分子構造を有していることにより、繊維内部へ浸透されにくく繊維表面に滞在し繊維−繊維間の距離を十分に保つことができるためと推定している。
【００２０】
エステル成分（Ｂ）の重量平均分子量は、４００〜８０００が好ましく、４５０〜７０００がより好ましく、５００〜６０００がさらに好ましい。該重量平均分子量が４００未満の場合、本願発明の効果を発揮できないことがある。一方、該重量平均分子量が８０００超の場合、処理剤中における安定性が低下することがある。
【００２１】
本願発明の効果をより発揮させる点から、エステル成分（Ｂ）の水酸基価は０〜７００が好ましく、１〜５００がより好ましく、２〜４００がさらに好ましく、５〜３００が特に好ましく、１０〜２００が最も好ましい。水酸基価が１０〜２００であると処理剤中における安定性が特に高く、弾性繊維に付与した際に繊維表面に斑なく均一に分布する為に本願発明の効果が特に発揮されやすい。
【００２２】
本願発明の効果をより発揮させる点から、エステル成分（Ｂ）のエステル化率は、２０モル％以上が好ましく、３５モル％以上がより好ましく、４０モル％以上がさらに好ましく、５０モル％以上が特に好ましく、６０モル％以上が最も好ましい。上限値としては、１００モル％が好ましく、９８モル％がさらに好ましく、９６モル％が特に好ましい。エステル成分（Ｂ）のエステル化率が２０モル％未満の場合、処理剤中における安定性が低下することがある。なお、エステル化率とは、水酸基含有化合物（Ｘ）の全水酸基に対して、脂肪酸によりエステル化された割合をいう。エステル化率が高いと繊維間摩擦が高くなり、チーズの捲形状が良好になる傾向にある。
【００２３】
処理剤中のエステル成分（Ｂ）の状態については、特に限定はなく、処理剤に溶解していてもよく、個体として分散されていてもよく、一部が溶解し一部が個体として分散されていてもよい。個体として分散する方法としては特に限定はないが、ベース成分（Ａ）とエステル成分（Ｂ）を縦型ビーズミル、横型ビーズミル、サンドグラインダー又はコロイドミル等の湿式粉砕機に供し、均一分散液として得ることもできる。
【００２４】
エステル成分（Ｂ）が個体として分散されている場合の平均粒子径については、特に限定はないが、０．０１〜５０μｍが好ましく、０．０２〜２０μｍがさらに好ましく、０．０５〜１０μｍが特に好ましい。０．０１μｍ未満では、添加による効果が見られないことがあり、平均粒子径が５０μｍ超であると、繊維表面から脱落しやすく、紡糸後の工程でスカムの原因となる場合がある。
上記平均粒子径は、体積平均粒子径を意味し、粒度分布測定装置（堀場製作所製ＬＡ−９１０）のバッチセルを使用して、屈折率を１．０２に設定して測定した。
【００２５】
（エステル成分（Ｂ１））
上記エステル成分（Ｂ１）は、３価以上のアルコールが縮合した構造からなる水酸基含有化合物（Ｘ）と脂肪酸とのエステルである。
【００２６】
上記水酸基含有化合物（Ｘ）は、３価以上のアルコールが縮合した構造からなる化合物である。また、水酸基含有化合物（Ｘ）は一部が分子内で縮合した環状構造を有していても良い。
上記３価以上のアルコールとしては、特に限定されないが、グリセリン、トリメチロールプロパン、ペンタエリスリトール、単糖類等が挙げられる。これらの中でも、本願発明の効果を発揮する観点から、グリセリン、トリメチロールプロパン、ペンタエリスリトールが好ましく、グリセリンが最も好ましい。上記３価以上のアルコールは、１種又は２種以上であってもよい。
【００２７】
上記単糖類としては、特に限定されないが、エリスリトール、ソルビタン、ソルビトール、グルコース（ブドウ糖）、ガラクトース、マンノース、フルクトースが挙げられる。
【００２８】
上記水酸基含有化合物（Ｘ）の平均縮合度は２〜５０であり、３〜４０が好ましく、５〜３０がさらに好ましく、７〜２０が特に好ましく、８〜１５が最も好ましい。平均縮合度が５０を超えると、処理剤中での安定性が低下する為、本願の効果が得られない。平均縮合度が２未満であると、上記エステル糸内部に浸透するため、本願効果を発揮できない。平均縮合度が７〜２０であると、糸内部に浸透せず糸表面に残存し易いという観点から本願効果が特に発揮される。
【００２９】
ここで言う水酸基含有化合物（Ｘ）の平均縮合度について、ポリグリセリンを例として説明する。ポリグリセリンの平均縮合度とは、水酸基価から算出したものであり、以下の（ｉ）式により算出する。また、（ｉ）式中の水酸基価は「基準油脂物性試験法」（日本油化学協会制定）に準拠し測定する。具体的には、試料１ｇを無水酢酸・ピリジン溶液によりアセチル化する時、水酸基と結合した酢酸を中和するのに要する水酸化カリウム（ＫＯＨ）のｍｇ数で表され、以下の（ｉｉ）式で求められる。
【００３０】
平均縮合度＝（１１２．２×１０３−１８×水酸基価）／（７４×水酸基価−５６．１×１０３）                      （ｉ）
水酸基価＝（ａ−ｂ）×２８．０５／試料の採取量（ｇ）  （ｉｉ）
ａ：空試験による０．５Ｎ水酸化カリウム溶液の消費量（ｍｌ）
ｂ：本試験による０．５Ｎ水酸化カリウム溶液の消費量（ｍｌ）
【００３１】
上記水酸基含有化合物（Ｘ）としては、ポリグリセリン、トリメチロールプロパンの縮合物、ペンタエリスリトールの縮合物、多糖類等が挙げられる。
【００３２】
上記ポリグリセリンの具体例としては、特に限定されないが、ジグリセリン、トリグリセリン、テトラグリセリン、ペンタグリセリン、ヘキサグリセリン、ヘプタグリセリン、オクタグリセリン、ノナグリセリン、デカグリセリン、ウンデカグリセリン、ドデカグリセリン、テトラデカグリセリン、ペンタデカグリセリン、ヘキサデカグリセリン、ヘプタデカグリセリン、オクタデカグリセリン等が挙げられる。
【００３３】
上記多糖類の具体例としては、特に限定されないが、デンプン、セルロース、グリコーゲン、キチン、キトサン、アガロース、カラギーナン、ヘパリン、ヒアルロン酸、ペクチン及びキシログルカン等が挙げられる。
【００３４】
上記ペンタエリスリトールの縮合物としては、特に限定されないが、ジペンタエリスリトール、トリペンタエリスリトール、テトラペンタエリスリトール、ペンタペンタエリスリトール、ヘキサペンタエリスリトール、ヘプタペンタエリスリトール、オクタペンタエリスリトール、ノナペンタエリスリトール、デカペンタエリスリトール、ウンデカペンタエリスリトール、ドデカペンタエリスリトール、テトラデカペンタエリスリトール、ペンタデカペンタエリスリトール、ヘキサデカペンタエリスリトール、ヘプタデカペンタエリスリトール、オクタデカペンタエリスリトール等が挙げられる。
上記トリメチロールプロパンの縮合物としては、ジトリメチロールプロパン、トリトリメチロールプロパンが挙げられる。
【００３５】
上記エステル成分（Ｂ）のエステル成分（Ｂ１）及びエステル成分（Ｂ２）を構成する脂肪酸としては１〜３価の脂肪酸が挙げられ、飽和脂肪酸、不飽和脂肪酸のいずれであってもよい。当該脂肪酸の炭素数は、４〜２６が好ましく、６〜２４がより好ましく、８〜２２がさらに好ましい。該炭素数が４未満の場合及び２６超の場合、本願発明の効果を発揮できないことがある。
【００３６】
当該脂肪酸の具体例としては、特に限定されないが、酪酸、吉草酸、カプロン酸、エナント酸、カプリル酸、２−エチルヘキシル酸、カプリン酸、ラウリン酸、ミリスチン酸、ペンタデシル酸、ミリストレイン酸、パルミチン酸、パルミトレイン酸、イソセチル酸、ステアリン酸、イソステアリン酸、ベヘン酸、セチロン酸、オレイン酸、エライジン酸、リノール酸、リノレン酸、アラキジン酸、エイコセン酸、イソドコサン酸、エルカ酸、リグノセリン酸、イソテトラドコサン酸、シュウ酸、マロン酸、マレイン酸、コハク酸、グルタル酸、アジピン酸、マルガリン酸、バクセン酸、リシノール酸、乳酸、リンゴ酸、クエン酸等が挙げられる。
【００３７】
エステル成分（Ｂ１）の製造方法としては、特に限定はなく、公知の手法を採用できる。例えば、アルカリ触媒下、酸触媒下、又は無触媒下にて、常圧又は減圧下でエステル化することができる。具体的には、水酸基含有化合物（Ｘ）、脂肪酸、触媒を仕込み、窒素ガス気流下で１６０〜２６０℃の温度で遊離脂肪酸がなくなるまで反応させて得ることができる。なお、得られたエステル成分（Ｂ）は使用される製品の使用上の要求によってさらに精製してもよい。精製の方法としては、特に限定はなく、公知の手法を採用できる。例えば、活性炭や活性白土等にて吸着処理したり、水蒸気、窒素等をキャリアーガスとして用いて減圧下脱臭処理を行ったり、酸やアルカリを用いて洗浄を行ったり、分子蒸留を行ったりして、精製することができる。
【００３８】
（エステル成分（Ｂ２））
上記エステル成分（Ｂ２）は、前記水酸基含有化合物（Ｘ）にオキシアルキレンが付加反応してなる構造を有する水酸基含有化合物（Ｙ）と脂肪酸とのエステルである。
【００３９】
上記オキシアルキレンとしては、オキシエチレン、オキシプロピレン、オキシブチレンが挙げられ、本願の効果を発揮する観点から、オキシエチレン、オキシプロピレンが好ましい。
【００４０】
水酸基含有化合物（Ｘ）に対するオキシアルキレンの平均付加モル数は、水酸基含有化合物（Ｘ）１モルに対して、０超〜１００モル以下が好ましく、１〜１０モルがより好ましく、２〜５モルがさらに好ましい。１００モルを超えると、処理剤中への分散性が低下するために、本願の効果が発揮されない可能性がある。
【００４１】
（その他成分）
本発明の弾性繊維用処理剤は、平滑性や解舒性の性能向上という観点から、上記で説明した各成分以外に、アルキル変性シリコーン、エステル変性シリコーン、ポリエーテル変性シリコーン、アミノ変性シリコーン、カルビノール変性シリコーン、エポキシ変性シリコーン、カルボキシ変性シリコーン、メルカプト変性シリコーン、オルガノポリシロキサン樹脂、高級脂肪酸金属塩、ノニオン界面活性剤、カチオン界面活性剤及びアニオン界面活性剤から選ばれる少なくとも一種のその他成分をさらに含有してもよい。その他成分は、１種または２種以上を使用してもよい。
【００４２】
変性シリコーンとは、一般には、ジメチルシリコーン（ポリジメチルシロキサン）等のポリシロキサンの両末端、片末端、側鎖、側鎖両末端の少なくとも１ヶ所において、反応性（官能）基または非反応性（官能）基が少なくとも１つ結合した構造を有するものをいう。
【００４３】
上記変性シリコーンとしては、より詳細には、長鎖アルキル基（炭素数６以上のアルキル基や２−フェニルプロピル基等）を有する変性シリコーン等のアルキル変性シリコーン；エステル結合を有する変性シリコーンであるエステル変性シリコーン；ポリオキシアルキレン基（たとえば、ポリオキシエチレン基、ポリオキシプロピレン基、ポリオキシエチレンオキシプロピレン基等）を有する変性シリコーンであるポリエーテル変性シリコーン等；アミノプロピル基やＮ−（２−アミノエチル）アミノプロピル基等を有する変性シリコーンである、アミノ変性シリコーン；アルコール性水酸基を有する変性シリコーンであるカルビノール変性シリコーン；グリシジル基または脂環式エポキシ基等のエポキシ基を有する変性シリコーンであるエポキシ変性シリコーン；カルボキシル基を有する変性シリコーンであるカルボキシ変性シリコーン；メルカプト基を有する変性シリコーンであるメルカプト変性シリコーン等を挙げることができる。
【００４４】
上記オルガノポリシロキサン樹脂（以下、単にシリコーンレジンという）とは、３次元架橋構造を有するシリコーンを意味する。シリコーンレジンは、一般に、１官能性構成単位（Ｍ）、２官能性構成単位（Ｄ）、３官能性構成単位（Ｔ）および４官能性構成単位（Ｑ）から選ばれた少なくとも１種の構成単位からなっている。
【００４５】
上記シリコーンレジンとしては、特に限定されないが、例えば、ＭＱシリコーンレジン、ＭＱＴシリコーンレジン、Ｔシリコーンレジン、ＤＴシリコーンレジン等のシリコーンレジン等を挙げることができる。
【００４６】
上記ＭＱシリコーンレジンとしては、たとえば、１官能性構成単位であるＲａＲｂＲｃＳｉＯ１／２（但し、Ｒａ、ＲｂおよびＲｃはいずれも炭化水素基である。）と、４官能性構成単位であるＳｉＯ４／２と含むシリコーンレジン等を挙げることができる。
【００４７】
上記ＭＱＴシリコーンレジンとしては、たとえば、１官能性構成単位であるＲａＲｂＲｃＳｉＯ１／２（但し、Ｒａ、ＲｂおよびＲｃはいずれも炭化水素基である。）と、４官能性構成単位であるＳｉＯ４／２と、３官能性構成単位であるＲＳｉＯ３／２（但し、Ｒは炭化水素基である。）と含むシリコーンレジン等を挙げることができる。
【００４８】
上記Ｔシリコーンレジンとしては、たとえば、３官能性構成単位であるＲＳｉＯ３／２（但し、Ｒは炭化水素基である。）を含むシリコーンレジン（その末端は炭化水素基のほか、シラノール基やアルコキシ基となっていても良い。）等を挙げることができる。
【００４９】
上記ＤＴシリコーンレジンとしては、たとえば、２官能性構成単位であるＲａＲｂＳｉＯ２／２（但し、Ｒａ、およびＲｂはいずれも炭化水素基である。）と、３官能性構成単位であるＲＳｉＯ３／２（但し、Ｒは炭化水素基である。）等を挙げることができる。
【００５０】
Ｒ、Ｒａ、ＲｂおよびＲｃの炭化水素基としては、炭素数１〜２４の炭化水素基であり、メチル基、エチル基、プロピル基、イソプロピル基、ブチル基、イソブチル基、ペンチル基、イソペンチル基、ヘキシル基、シクロプロピル基、シクロヘキシル基、フェニル基、ベンジル基等を挙げることができ、特に、メチル基、エチル基、プロピル基、ブチル基、ペンチル基、フェニル基が好ましい。
【００５１】
上記高級脂肪酸金属塩としては、炭素数８〜２２の脂肪酸の２価又は３価の金属塩を挙げることができる。高級脂肪酸金属塩としては、例えば、ラウリン酸カルシウム、パルミチン酸カルシウム、ミリスチン酸バリウム、パルミチン酸マグネシウム、ラウリン酸マグネシウム、ステアリン酸マグネシウム、２−エチルヘキシル酸マグネシウム、ベヘニン酸亜鉛、トリベヘニン酸アルミニウム、ステアリン酸カルシウム、２−エチルヘキシル酸カルシウム、ステアリン酸アルミニウム、パルミチン酸アルミニウム、ステアリン酸バリウム、カプリン酸亜鉛、ステアリン酸亜鉛等を挙げることができる。
【００５２】
上記高級脂肪酸金属塩の平均粒子径について、特に限定はないが、０．０１〜５μｍが好ましく、０．０２〜３μｍがさらに好ましく、０．０５〜２μｍが特に好ましい。高級脂肪酸金属塩の平均粒子径が０．０１μｍ未満であると、添加による効果が見られないことがある。一方、高級脂肪酸金属塩の平均粒子径が５μｍ超であると、繊維表面から脱落しやすく、紡糸後の工程でスカムの原因となる場合がある。
【００５３】
上記高級脂肪酸金属塩の形状について、特に限定はないが、針状が好ましい。高級脂肪酸金属塩の形状が針状の場合、その縦方向と横方向との比は、解舒性の観点から、１０：１〜２：１が好ましく、８：１〜３：１がさらに好ましい。
【００５４】
上記ノニオン界面活性剤としては、特に限定されないが、例えば、炭素数８〜２２のアルキル基を有するポリオキシエチレンアルキルエーテル（ＥＯ１〜２０モル）、炭素数８〜２２のアルキル基を有するポリオキシプロピレンアルキルエーテル（ＰＯ１〜２０モル）、ソルビタン脂肪酸エステル、ソルビタン脂肪酸エステルのＥＯ付加物（ＥＯ１〜２０モル）、ソルビタン脂肪酸エステルのＰＯ付加物（ＰＯ１〜２０モル）、炭素数６〜２２のアルキル基を有するアルキルフェノール、炭素数６〜２２のアルキル基を有するアルキルフェノールのＥＯ付加物（ＥＯ１〜２０モル）、脂肪酸ポリオキシエチレングリコールエステル（ＥＯ１〜２０モル）、脂肪酸ポリオキシプロピレングリコールエステル（ＰＯ１〜２０モル）等が挙げられる。
【００５５】
上記カチオン界面活性剤としては、特に限定されないが、例えば、１級アミン、２級アミンや３級アミン等のアルキルアミン又はその塩、及び４級アンモニウム塩がある。具体的には、ラウリルアミン、ミリスチルアミン、セチルアミン、ステアリルアミン、オレイルアミン、ジエチルアミン、ジオクチルアミン、ジステアリルアミン、メチルステアリルアミン、ポリオキシプロピレン付加ラウリルアミン、ポリオキシエチレン付加ラウリルアミン、ポリオキシエチレン付加ステアリルアミン、ポリオキシエチレン付加オレイルアミン、モノエタノールアミン、ジエチルエタノールアミン、ジブチルエタノールアミン、トリエタノールアミン、ラウリルエタノールアミン、オレイルプロピレンジアミン、トリオクチルアミン、ジメチルラウリルアミン、ジメチルミリスチルアミン、ジメチルステアリルアミン、ジデシルジメチルアンモニウム塩、デシルトリメチルアンモニウム塩、ジオクチルジメチルアンモニウム塩、オクチルトリメチルアンモニウム塩等が挙げられる。
【００５６】
上記アニオン界面活性剤としては、特に限定されないが、例えば、アルカンスルホン酸、ジアルキルスルホコハク酸、アルキルベンゼンスルホン酸、アルキルナフタレンスルホン酸、アルキル硫酸、ポリオキシエチレンアルキルエーテル硫酸、アルキルリン酸、ポリオキシエチレンアルキルエーテルリン酸、またはこれらの成分の塩がある。具体的には、炭素数６〜２２のアルキル基を有するアルカンスルホン酸及び／またはそのアルカリ金属塩、炭素数６〜２２のアルキル基を有するジアルキルスルホコハク酸及び／またはそのアルカリ金属塩、炭素数６〜２２のアルキル基を有するアルキルベンゼンスルホン酸及び／又はそのアルカリ金属塩、炭素数１〜２０のアルキル基を有するアルキル硫酸及び／またはその塩、炭素数６〜２２のアルキル基を有するポリオキシエチレンアルキルエーテル硫酸及び／またはその塩、炭素数６〜２２のアルキル基を有するアルキルリン酸、炭素数６〜２２のアルキル基を有するアルキルリン酸のアルカリ金属塩及び／またはアルカリ土類金属塩、炭素数が６〜２２のアルキル基を有するポリオキシエチレンアルキルエーテルリン酸、炭素数が６〜２２のアルキル基を有するポリオキシエチレンアルキルエーテルリン酸のアルカリ金属塩及び／又はアルアリ土類金属塩等が挙げられる。
【００５７】
〔弾性繊維用処理剤〕
本発明の弾性繊維用処理剤の３０℃における粘度は、好ましくは５〜５０ｍｍ２／ｓ、より好ましくは５〜４０ｍｍ２／ｓ、さらに好ましくは６〜２０ｍｍ２／ｓである。粘度が低すぎると、紡糸及び後加工工程で弾性繊維を走行させる際に処理剤が霧状に飛散し、周辺を汚したり作業者が吸入したりする場合がある。また、粘度が高すぎると、紡糸および後加工工程で弾性繊維を走行させる際、粘着性によって走行ローラーに糸が巻き付き、糸切れを生じる場合がある。
【００５８】
本発明の弾性繊維用処理剤の製造方法については、特に限定はなく、公知の方法を採用することができる。例えば、いくつかの成分を予め配合していて、それ以外の成分と混合する方法でもよく、全成分を一挙に混合する方法でもよい。また、本発明の弾性繊維用処理剤が高級脂肪酸金属塩を含有する場合、既に粉砕された高級脂肪酸金属塩をベース成分等と混合して製造してもよく、ベース成分等に高級脂肪酸金属塩を混合し、従来公知の湿式粉砕機を用いて、所定の平均粒子径になるように粉砕して製造してもよい。
【００５９】
弾性繊維用処理剤におけるベース成分（Ａ）の重量割合としては５０〜９９．９９重量％が好ましく、５５〜９９．９重量％がより好ましく、６０〜９８重量％がさらに好ましく、６５〜９５重量％が特に好ましい。ベース成分（Ａ）の割合が少なすぎると平滑性が低下し、布製品の品位低下を引き起こす場合がある。
【００６０】
弾性繊維用処理剤全体に占めるエステル成分（Ｂ）の重量割合としては、０．０１〜５０重量％が好ましく、０．０５〜４０重量％がより好ましく、０．１〜３０重量％がさらに好ましい。エステル成分（Ｂ）の割合が０．０１重量％未満では、目的の効果が不十分となる場合があり、５０重量％超では、添加量に応じた効果が得られない場合があり経済的に不利益となることがある。
【００６１】
弾性繊維用処理剤がその他成分を含有する場合、処理剤を使用する際の流動性を維持するという見地から、弾性繊維用処理剤全体に占めるその他成分の重量割合は、好ましくは０．０１〜１５重量％、より好ましくは０．１〜１３重量％が好ましく、さらに好ましくは０．５〜１０重量％である。
【００６２】
〔弾性繊維〕
本発明の弾性繊維は、弾性繊維本体に、本発明の弾性繊維用処理剤が付与されたものである。弾性繊維全体に占める弾性繊維用処理剤の付着割合は特に限定は無いが、０．１〜１５重量％が好ましく、０．５〜１０重量％がさらに好ましい。弾性繊維本体に本発明の弾性繊維用処理剤を付与する方法としては、特に限定はなく、公知の方法を採用できる。
【００６３】
本発明の弾性繊維（弾性繊維本体）は、ポリエーテル系ポリウレタン、ポリエステル系ポリウレタン、ポリエーテルエステルエラストマー、ポリエステルエラストマー、ポリエチレンエラストマー、ポリアミドエラストマー等を使用した弾性を有する繊維であり、その伸度は通常３００％以上である。
【００６４】
本発明の弾性繊維としては、ＰＴＭＧやポリエステルジオールと有機ジイソシアネートを反応させ、次いで、１，４ブタンジオール、エチレンジアミン、プロピレンジアミン、ペンタンジアミンなどで鎖延長した、ポリウレタンあるいはポリウレタンウレアから構成されるものが挙げられる。例えば、ポリウレタンウレア弾性繊維は、分子量１０００〜３０００のポリテトラメチレングリコール（ＰＴＭＧ）とジフェニルメタンジイソシアネート（ＭＤＩ）とを用意し、ＰＴＭＧ／ＭＤＩ＝１／２〜１／１．５（モル比）でジメチルアセトアミドやジメチルホルムアミド等の溶媒中で反応させ、エチレンジアミン、プロパンジアミン等のジアミンで鎖延長して得られるポリウレタンウレアポリマーの２０〜４０％溶液を乾式紡糸で、紡糸速度４００〜１２００ｍ／ｍｉｎで紡糸することにより製造できる。弾性繊維本体の適応繊度は、特に制限はない。
【００６５】
本発明の弾性繊維本体は、酸化チタン、酸化マグネシウム、ハイドロタルサイト、酸化亜鉛、二価の金属石鹸等の無機物を含有してもよい。二価の金属石鹸としては、２−エチルヘキシル酸カルシウム、ステアリン酸カルシウム、パルミチン酸カルシウム、ステアリン酸マグネシウム、パルミチン酸マグネシウム、ラウリン酸マグネシウム、ステアリン酸バリウム、カプリン酸亜鉛、ベヘニン酸亜鉛、ステアリン酸亜鉛等が挙げられる。無機物は、１種又は２種以上を用いてもよい。
【００６６】
弾性繊維本体が無機物を含有する場合、均一解舒性が不良になる場合があるが、弾性繊維本体に本発明の処理剤を付与することにより、均一解舒性を良好にすることができる。従って、本発明の弾性繊維用処理剤は、弾性繊維本体が無機物を含有する場合に好適に使用できる。弾性繊維本体に占める無機物の含有量は特に限定は無いが、０．０１〜５重量％が好ましく、０．１〜３重量％がさらに好ましい。
【００６７】
本発明の弾性繊維の用途として、ＣＳＹ、シングルカバリング、ＰＬＹ、エアーカバリング等のカバリング糸等の加工糸や、丸編み、トリコット等により、布帛として使用することができる。また、これらの加工糸、布帛を使用してストッキング、靴下、下着、水着等の伸縮性が必要とされる製品や、ジーンズ、スーツ等のアウターウェア等に快適性のために伸縮性を付与させる目的でも使用される。さらに最近では、紙おむつにも適用される。
【実施例】
【００６８】
以下、実施例及び比較例により本発明を具体的に説明するが、本発明はここに記載した実施例に限定されるものではない。なお、以下の実施例に示される「パーセント（％）」及び「部」は、特に限定しない限り、「重量％」及び「重量部」を示す。なお、実施例及び比較例において、弾性繊維用処理剤の各特性の評価は次の方法に従って行った。
【００６９】
〔ループ評価法〕
図１において、解舒速度比測定機の解舒側に処理剤を付与した繊維のチーズ（１）をセットし、巻き取り側紙管（２）をセットする。解舒速度比を、解舒速度／巻取速度＝１／４の一定速度にセットした後、ローラー（３）及び（４）を同時に起動させる。この状態で糸が４倍の状態で引き延ばされながら解舒していることとなる。この状態でチーズ（１）から解舒される糸（５）の状態を確認する。ループの発生するチーズでは解舒されている糸よりも内層側に位置する糸が、解舒される糸（５）につられて引き出され、ループ（６）となって確認される。このループ（６）の発生頻度を測定した。
【００７０】
ループ評価を下記の基準で評価し、○以上を合格とした。
◎：ループ２０回／分未満（非常に良好）
○：ループ２０回／分以上、５０回／分未満（良好）
△：ループ５０回／分以上、８０回／分未満（やや不良）
×：ループ  ８０回／分以上（不良）
【００７１】
〔静電気発生量評価法〕
図２において、（７）の位置に春日式静電気測定器をセットし、解舒速度比測定機の解舒側に処理剤を付与した繊維のチーズ（８）をセットし、巻き取り側紙管（９）をセットする。解舒速度比を、解舒速度／巻取速度＝１／２の一定速度にセットした後、ローラー（１０）及び（１１）を同時に起動させる。３０℃、６５％ＲＨの条件下と２０℃、４０％ＲＨのそれぞれの条件下においてチーズから解舒された糸（１２）上１ｃｍにおいて発生する静電気量を測定する。
以下の評価基準で、○以上を合格とした。
◎：１００ボルト未満（非常に良好）
○：１００ボルト以上２００ボルト未満（良好）
△：２００ボルト以上１０００ボルト未満（やや不良）
×：１０００ボルト以上（不良）
【００７２】
〔編成張力測定方法〕
編成張力測定方法は、繊維／金属間の摩擦を測定する方法である。図３において、チーズ（１３）から縦取りした弾性糸（１４）を、コンペンセーター（１５）を経てローラー（１６）、編み針（１７）を介して、Ｕゲージ（１８）に付したローラー（１９）を経て速度計（２０）巻取りローラー（２１）に巻取り、その時の編成張力をＵゲージ（１８）で測定し、繊維／編み針間の摩擦（ｇ）を計測した。計測は巻取り速度１０ｍ／分、１００ｍ／分の２水準で実施した。
【００７３】
〔繊維間摩擦係数〕
図４において、処理剤が付与された弾性糸を５０〜６０ｃｍ程度取り、一方の端に荷重（２２）を吊り下げ、ローラー（２３）を介して、Ｕゲージ（２４）にもう一方の端を掛けて低速（例えば３ｃｍ／分）で引っ張りその時の２次張力をＵゲージ（２４）で測定し、（式ｉｉｉ）により、繊維間摩擦係数を求める。
繊維間摩擦係数＝１／θ・Ｉｎ（Ｕゲージ測定値／荷重）    （式ｉｉｉ）
（式ｉｉｉにおいてθ＝２π、Ｉｎ＝自然対数、荷重は２２ｄｔｅｘ当たり１ｇ）
【００７４】
（実施例１〜４８、比較例１〜１５）
平均分子量１６００のポリテトラメチレンエーテルグリコールと、４，４‘−ジフェニルメタンジイソシアネートをモル比率１：２で反応させ、次いで１，２−ジアミノプロパンのジメチルホルムアミド溶液を用いて鎖延長し、紡糸原液としてポリマー濃度３３％のジメチルホルムアミド溶液を得た。なお、紡糸原液の濃度は１９００ｍＰａＳ（測定温度：３０℃）であった。
【００７５】
高級脂肪酸金属塩（Ｃ−５、マグネシウムステアレート）を含まないものは、表９〜１２に記載の各成分を混合した後に２０〜４０℃で６０分間撹拌して、高級脂肪酸金属塩（Ｃ−５、マグネシウムステアレート）を含むものは、混合、攪拌したものを上記記載の湿式粉砕機を用いて高級脂肪酸金属塩を粉砕して、実施例１〜４８及び比較例１〜１５の弾性繊維処理剤をそれぞれ得た。実施例及び比較例で用いた成分は、表１〜８に示す。
得られた紡糸原液を４つの細孔を有する紡糸口金より１９５℃のＮ２気流中に吐出して乾式紡糸した。弾性繊維用処理剤をそれぞれオイリングローラーで、紡糸中の走行糸（弾性繊維本体）に対して６重量％付与した。従って、弾性繊維全体に対して弾性繊維用処理剤が５．６６重量％付与された。その後、弾性繊維用処理剤で処理した弾性繊維をそれぞれ毎分５００ｍの速度でボビンに巻取り、７７ｄｔｅｘマルチフィラメントチーズ（巻き量４００ｇ）を得た。得られたチーズを用いて、上記評価方法によりそれぞれ評価した。その結果を表９〜１２に示す。
【００７６】
【表１】
2015140485.tif 000003
【００７７】
【表２】
2015140485.tif 000004
【００７８】
【表３】
2015140485.tif 000005
【００７９】
【表４】
2015140485.tif 000006
【００８０】
【表５】
2015140485.tif 000007
【００８１】
【表６】
2015140485.tif 000008
【００８２】
【表７】
2015140485.tif 000009
【００８３】
【表８】
2015140485.tif 000010
【００８４】
【表９】
2015140485.tif 000011
【００８５】
【表１０】
2015140485.tif 000012
【００８６】
【表１１】
2015140485.tif 000013
【００８７】
【表１２】
2015140485.tif 000014
【００８８】
表１０〜１２から分かるように、実施例１〜４８では、鉱物油、シリコーン油及びモノエステルから選ばれる少なくとも１種のベース成分（Ａ）と、３価以上のアルコールが縮合した構造からなる水酸基含有化合物（Ｘ）と脂肪酸とのエステル成分（Ｂ１）及び前記水酸基含有化合物（Ｘ）にオキシアルキレンが付加反応してなる構造を有する水酸基含有化合物（Ｙ）と脂肪酸とのエステル成分（Ｂ２）から選ばれる少なくとも１種のエステル成分（Ｂ）とを含み、前記化合物（Ｘ）の平均縮合度が２〜５０である弾性繊維用処理剤を用いているので、ループ抑制及び制電性に優れる。
一方、前記化合物（Ｘ）の平均縮合度が２〜５０でない場合（比較例１〜１０）、前記化合物（Ｘ）の非エステル成分である場合（比較例１１〜１５）には、本願の課題のいずれかが解決できていない。
【符号の説明】
【００８９】
１    チーズ
２    巻き取り側紙管
３    ローラー
４    ローラー
５    解舒される糸
６    ループ
７    春日式静電気測定器のセット位置
８    チーズ
９    巻き取り側紙管
１０  ローラー
１１  ローラー
１２  チーズから解舒された糸
１３  チーズ
１４  弾性糸
１５  コンペンセーター
１６  ローラー
１７  編み針
１８  Ｕゲージ
１９  ローラー
２０  速度計
２１  巻取りローラー
２２  荷重
２３  ローラー
２４  Ｕゲージ
【図１】
2015140485.tif 000015
【図２】
2015140485.tif 000016
【図３】
2015140485.tif 000017
【図４】
2015140485.tif 000018